(57)【要約】【課題】スパンレース不織布を製造する際のカード工程においてウェブ均一性に優れ、その後のスパンレース工程おいて起泡やスカムを充分に抑制することができるスパンレース用繊維処理剤及びスパンレース不織布の製造方法を提供する。【解決手段】スパンレース用繊維処理剤として、炭素数１２〜２４の脂肪酸１モルに対しエチレンオキシドを１〜３０モルの割合で付加させたポリオキシアルキレン誘導体と、機能付与剤として脂肪酸及び／又は油脂とを含有して成るものを用いた。【選択図】なし【特許請求の範囲】
【請求項１】
下記のポリオキシアルキレン誘導体及び下記の機能付与剤を含有して成ることを特徴とするスパンレース用繊維処理剤。
ポリオキシアルキレン誘導体：炭素数１２〜２４の脂肪酸１モルに対しエチレンオキシドを１〜３０モルの割合で付加させたもの
機能付与剤：脂肪酸及び／又は油脂
【請求項２】
脂肪酸が炭素数１２〜２４のものであり、また油脂がひまし油、硬化ひまし油、ごま油、トール油、パーム油、硬化パーム油、パーム核油、やし油、硬化やし油、菜種油、硬化菜種油、豚脂、牛脂及び硬化牛脂から選ばれる少なくとも一つである請求項１記載のスパンレース用繊維処理剤。
【請求項３】
ポリオキシアルキレン誘導体を７０〜９９．９質量％及び機能付与剤を０．１〜３０質量％（合計１００質量％）の割合で含有して成る請求項１又は２記載のスパンレース用繊維処理剤。
【請求項４】
ポリオキシアルキレン誘導体を８５〜９９質量％及び機能付与剤を１〜１５質量％（合計１００質量％）の割合で含有して成る請求項１又は２記載のスパンレース用繊維処理剤。
【請求項５】
ポリオキシアルキレン誘導体及び機能付与剤の合計量１００質量部に対し、イオン性化合物を１５質量部以下の割合で含有して成る請求項１〜４のいずれか一つの項記載のスパンレース用繊維処理剤。
【請求項６】
イオン性化合物が、リン酸エステルのアルカリ金属塩、スルホン酸エステルのアルカリ金属塩及び硫酸エステルのアルカリ金属塩等から選ばれる少なくとも一つである請求項５記載のスパンレース用繊維処理剤。
【請求項７】
繊維が、ビスコースレーヨンである請求項１〜６のいずれか一つの項記載のスパンレース用繊維処理剤。
【請求項８】
下記の工程１〜３を経ることを特徴とするスパンレース不織布の製造方法。
工程１：請求項１〜６のいずれか一つの項記載のスパンレース用繊維処理剤を、繊維に付着させる工程。
工程２：工程１により得られた繊維をカード工程に供し、ウェブを製造する工程。
工程３：工程２により得られたウェブを水流にて交絡させ、スパンレース不織布を得る工程。
【発明の詳細な説明】
【技術分野】
【０００１】
本発明は、スパンレース不織布を製造する際のカード工程においてウェブ均一性に優れ、その後のスパンレース工程おいて起泡やスカムを抑制することができるスパンレース用繊維処理剤及びスパンレース不織布の製造方法に関する。
【背景技術】
【０００２】
従来、スパンレース用繊維処理剤として、多価アルコール脂肪酸エステルサルフェート塩、鉱物油、１価アルコール脂肪酸エステル、多価アルコール脂肪酸エステル、ポリオキシアルキレン多価アルコール脂肪酸エステル及びポリアルキレングリコール脂肪酸エステルを含有するものが提案されている（例えば特許文献１参照）。しかし、かかる従来のスパンレース用繊維処理剤には、カード工程におけるウェブ均一性が不充分であり、またその後のスパンレース工程における起泡やスカムの発生を抑制する上でも不充分という問題がある。カード工程におけるウェブ均一性が不充分であったり、またスパンレース工程における起泡やスカムが多いと、優れた品質のスパンレース不織布を得ることができない。
【先行技術文献】
【特許文献】
【０００３】
【特許文献１】特開２０１４−２４０５３０号公報
【発明の概要】
【発明が解決しようとする課題】
【０００４】
本発明が解決しようとする課題は、スパンレース不織布を製造する際のカード工程においてウェブ均一性に優れ、その後のスパンレース工程おいて起泡やスカムを充分に抑制することができるスパンレース用繊維処理剤及びスパンレース不織布の製造方法を提供する処にある。
【課題を解決するための手段】
【０００５】
本発明者らは、前記の課題を解決するべく研究した結果、特定の２成分を含有して成るスパンレース用繊維処理剤が正しく好適であることを見出した。
【０００６】
すなわち本発明は、下記のポリオキシアルキレン誘導体及び下記の機能付与剤を含有することを特徴とするスパンレース用繊維処理剤に係る。また本発明は、かかるスパンレース用繊維処理剤を繊維に付着させることを特徴とするスパンレース不織布の製造方法に係る。
【０００７】
ポリオキシアルキレン誘導体：炭素数１２〜２４の脂肪酸１モルに対しエチレンオキシドを１〜３０モルの割合で付加させたもの
機能付与剤：脂肪酸及び／又は油脂
【０００８】
先ず、本発明に係るスパンレース用繊維処理剤（以下、本発明の処理剤という）について説明する。本発明の処理剤は、特定のポリオキシアルキレン誘導体と特定の機能性付与剤を含有して成るものである。
【０００９】
本発明の処理剤に供するポリオキシアルキレン誘導体は、ポリオキシエチレン（オキシエチレン単位の数５、以下ｎ＝５とする）ラウリルエステル、ポリオキシエチレン（ｎ＝１０）ラウリルエステル、ポリオキシエチレン（ｎ＝１５）ラウリルエステル、ポリオキシエチレン（ｎ＝５）パルミチルエステル、ポリオキシエチレン（ｎ＝１０）パルミチルエステル、ポリオキシエチレン（ｎ＝１５）パルミチルエステル、ポリオキシエチレン（ｎ＝５）ステアリルエステル、ポリオキシエチレン（ｎ＝１０）ステアリルエステル、ポリオキシエチレン（ｎ＝１５）ステアリルエステル、ポリオキシエチレン（ｎ＝５）オレイルエステル、ポリオキシエチレン（ｎ＝１０）オレイルエステル、ポリオキシエチレン（ｎ＝１５）オレイルエステル、ポリオキシエチレン（ｎ＝５）ベヘニルエステル、ポリオキシエチレン（ｎ＝１０）ベヘニルエステル、ポリオキシエチレン（ｎ＝１５）ベヘニルエステル等の炭素数１２〜２４の脂肪酸１モルに対しエチレンオキシドを１〜３０モルの割合で付加させたものである。
【００１０】
本発明の処理剤に供する機能付与剤は、脂肪酸及び／又は油脂である。なかでも脂肪酸としては、ラウリン酸、パルミチン酸、ステアリン酸、オレイン酸、ベヘニン酸等の炭素数１２〜２４の脂肪酸が好ましく、また油脂としては、ひまし油、硬化ひまし油、ごま油、トール油、パーム油、硬化パーム油、パーム核油、やし油、硬化やし油、菜種油、硬化菜種油、豚脂、牛脂、硬化牛脂が好ましい。これらは一つ又は二つ以上を用いることができる。
【００１１】
本発明の処理剤において、ポリオキシアルキレン誘導体と機能付与剤との含有割合に特に制限はないが、ポリオキシアルキレン誘導体を７０〜９９．９質量％、機能付与剤を０．１〜３０質量％（合計１００質量％）の割合で含有して成るものが好ましく、ポリオキシアルキレン誘導体を８５〜９９質量％、機能付与剤を１〜１５質量％（合計１００質量％）の割合で含有して成るものがより好ましい。
【００１２】
本発明の処理剤は、更にイオン性化合物を含有することができる。イオン性化合物は、ポリオキシアルキレン誘導体及び機能付与剤の合計量１００質量部に対し、１５質量部以下の割合で含有するものとする。
【００１３】
具体的にイオン性化合物としては、１）ブチルリン酸エステルのカリウム塩、ラウリルリン酸エステルのカリウム塩、セチルリン酸エステルのカリウム塩、オレイルリン酸エステルのナトリウム塩、ベヘニルリン酸エステルのカリウム塩、オクチルリン酸エステルのジエタノールアミン塩等のリン酸エステル塩、２）ラウリルスルホン酸ナトリウム塩、ラウリルスルホン酸カリウム塩、ジオクチルスルホコハク酸ナトリウム塩、ジオクチルスルホコハク酸カリウム塩、オクチルスルホン酸ナトリウム塩、オクチルスルホン酸カリウム塩、ドデシルベンゼンスルホン酸ナトリウム塩、ドデシルベンゼンスルホン酸カリウム塩、ドデシルベンゼンスルホン酸のジエタノールアミン塩等のスルホン酸エステル塩、３）ひまし油の硫酸エステルのナトリウム塩、ごま油の硫酸エステルのナトリウム塩、なたね油の硫酸エステルのナトリウム塩、パーム油の硫酸エステルのナトリウム塩、豚脂の硫酸エステルのナトリウム塩、牛脂の硫酸エステルのナトリウム塩、鯨油の硫酸エステルのナトリウム塩、ひまし油の硫酸エステルのジエタノールアミン塩等の天然油脂の硫酸エステル塩、ひまし油脂肪酸の硫酸エステルのナトリウム塩、ごま油脂肪酸の硫酸エステルのナトリウム塩、なたね油脂肪酸の硫酸エステルのナトリウム塩、パーム油脂肪酸の硫酸エステルのナトリウム塩、豚脂脂肪酸の硫酸エステルのナトリウム塩、牛脂脂肪酸の硫酸エステルのナトリウム塩、鯨油脂肪酸の硫酸エステルのナトリウム塩、ひまし油脂肪酸の硫酸エステルのジエタノールアミン塩等の油脂由来脂肪酸の硫酸エステル塩、ラウリルエーテルの硫酸エステルのナトリウム塩、ポリオキシエチレン（ｎ＝３）ラウリルエーテルの硫酸エステルのナトリウム塩、ポリオキシエチレン（ｎ＝３）ポリオキシプロピレン（オキシプロピレン単位の数３、以下ｍ＝３とする）ラウリルエーテルの硫酸エステルのナトリウム塩、ポリオキシエチレン（ｎ＝５）オレイルエーテルの硫酸エステルのナトリウム塩、ポリオキシエチレン（ｎ＝５）ラウリルエーテルの硫酸エステルのジエタノールアミン塩、ポリオキシエチレン（ｎ＝３）ポリオキシプロピレン（ｍ＝３）ラウリルエーテルの硫酸エステルのジエタノールアミン塩等の脂肪族アルコールにエチレンオキシド及び／又はプロピレンオキシドを付加したものの硫酸エステル塩（付加されるエチレンオキシド、プロピレンオキシドの付加の順序には特に制限はなく、また付加形態もブロック付加、ランダム付加及びブロック付加とランダム付加の組み合わせのいずれでもよい）、４）ジオクチルジメチルアンモニウムクロライド、ジデシルジメチルアンモニウムクロライド、ジラウリルジメチルアンモニウムクロライド、ジステアリルジメチルアンモニウムクロライド、ジ椰子アルキルジメチルアンモニウムクロライド、ジ硬化牛脂アルキルジメチルアンモニウムクロライド、ベヘニルトリメチルアンモニウムクロライド、ジラウリルジメチルアンモニウムメトサルフェート、ジラウリルメチルエチルアンモニウムエトサルフェート、ジステアリルジメチルアンモニウムメトサルフェート、ジ（オレイロキシエチル）ヒドロキシエチルメチルアンモニウムメトサルフェート、ジ（ステアリン酸アミドエチル）ヒドロキシエチルメチルアンモニウムメトサルフェート等の４級アンモニウム塩が挙げられる。
【００１４】
なかでもイオン性化合物としては、１）ブチルリン酸エステルのカリウム塩、ラウリルリン酸エステルのカリウム塩、セチルリン酸エステルのカリウム塩、オレイルリン酸エステルのナトリウム塩、ベヘニルリン酸エステルのカリウム塩等のリン酸エステルのアルカリ金属塩、２）ラウリルスルホン酸ナトリウム塩、ラウリルスルホン酸カリウム塩、ジオクチルスルホコハク酸ナトリウム塩、ジオクチルスルホコハク酸カリウム塩、オクチルスルホン酸ナトリウム塩、オクチルスルホン酸カリウム塩、ドデシルベンゼンスルホン酸ナトリウム塩、ドデシルベンゼンスルホン酸カリウム塩等のスルホン酸エステルのアルカリ金属塩、３）ひまし油の硫酸エステルのナトリウム塩、ごま油の硫酸エステルのナトリウム塩、なたね油の硫酸エステルのナトリウム塩、パーム油の硫酸エステルのナトリウム塩、豚脂の硫酸エステルのナトリウム塩、牛脂の硫酸エステルのナトリウム塩、鯨油の硫酸エステルのナトリウム塩等の天然油脂の硫酸エステルのアルカリ金属塩、ひまし油脂肪酸の硫酸エステルのナトリウム塩、ごま油脂肪酸の硫酸エステルのナトリウム塩、なたね油脂肪酸の硫酸エステルのナトリウム塩、パーム油脂肪酸の硫酸エステルのナトリウム塩、豚脂脂肪酸の硫酸エステルのナトリウム塩、牛脂脂肪酸の硫酸エステルのナトリウム塩、鯨油脂肪酸の硫酸エステルのナトリウム塩等の油脂由来脂肪酸の硫酸エステルのアルカリ金属塩、ラウリルエーテルの硫酸エステルのナトリウム塩、ポリオキシエチレン（ｎ＝３）ラウリルエーテルの硫酸エステルのナトリウム塩、ポリオキシエチレン（ｎ＝３）ポリオキシプロピレン（ｍ＝３）ラウリルエーテルの硫酸エステルのナトリウム塩、ポリオキシエチレン（ｎ＝５）オレイルエーテルの硫酸エステルのナトリウム塩等の炭素数８〜２４の脂肪族アルコールにエチレンオキシド及び／又はプロピレンオキシドを合計で１〜２０モル付加したものの硫酸エステルのアルカリ金属塩が好ましい。
【００１５】
更になかでもイオン性化合物としては、１）ラウリルリン酸エステルのカリウム塩、セチルリン酸エステルのカリウム塩、オレイルリン酸エステルのナトリウム塩、ベヘニルリン酸エステルのカリウム塩等の炭素数８〜２４の脂肪族アルコールのリン酸エステルのアルカリ金属塩、２）ラウリルスルホン酸ナトリウム塩、ラウリルスルホン酸カリウム塩、ジオクチルスルホコハク酸ナトリウム塩、ジオクチルスルホコハク酸カリウム塩、オクチルスルホン酸ナトリウム塩、オクチルスルホン酸カリウム塩、ドデシルベンゼンスルホン酸ナトリウム塩、ドデシルベンゼンスルホン酸カリウム塩等のスルホン酸エステルのアルカリ金属塩、３）ひまし油の硫酸エステルのナトリウム塩、ごま油の硫酸エステルのナトリウム塩、なたね油の硫酸エステルのナトリウム塩、パーム油の硫酸エステルのナトリウム塩、豚脂の硫酸エステルのナトリウム塩、牛脂の硫酸エステルのナトリウム塩、鯨油の硫酸エステルのナトリウム塩等の天然油脂の硫酸エステルのアルカリ金属塩が特に好ましい。これらは一つ又は二つ以上を用いることができる。
【００１６】
本発明の処理剤は、本発明の効果を損なわない範囲内において、更にまた他の機能付与剤、例えば鉱物油やワックス類等を含有することができるが、かかる他の機能付与剤は、前記したポリオキシアルキレン誘導体及び機能付与剤の合計量１００質量部に対し、２０質量部以下の割合で含有するものとする。
【００１７】
次に、本発明に係るスパンレース不織布の製造方法（以下、本発明の製造方法という）について説明する。本発明の製造方法は、下記の工程１、工程２及び工程３を経ることを特徴とするスパンレース不織布の製造方法である。
【００１８】
工程１：本発明の処理剤を、繊維に付着させる工程。
工程２：工程１により得られた繊維をカード工程に供し、ウェブを製造する工程。
工程３：工程２により得られたウェブを水流にて交絡させ、スパンレース不織布を得る工程。
【００１９】
工程１において、本発明の処理剤を繊維に付着させる割合に特に制限はないが、本発明の処理剤を繊維に対し０．０５〜１．０質量％の割合となるよう付着させることが好ましい。また本発明の処理剤を付着させる方法としては公知の方法が適用できる。これには例えば、ローラータッチ法、スプレー法、シャワー法、浸漬法等が挙げられる。付着させる工程としては、精錬工程の後、紡績工程等が挙げられる。
【００２０】
繊維種としては、木綿繊維、晒し処理された木綿繊維等の天然繊維、ビスコースレーヨン繊維、強力レーヨン繊維、高強力レーヨン繊維、高湿潤弾性レーヨン繊維、溶剤紡糸レーヨン繊維、ポリノジック繊維、キュプラ繊維、アセテート繊維等の再生繊維、ポリオレフィン繊維、ポリエステル繊維、ポリアミド繊維、アクリル繊維、ポリ塩化ビニル繊維、2種類以上の熱可塑性樹脂からなる複合繊維等の合成繊維が挙げられるが、なかでもビスコースレーヨン繊維、強力レーヨン繊維、高強力レーヨン繊維、高湿潤弾性レーヨン繊維、溶剤紡糸レーヨン繊維等が好ましく、ビスコースレーヨン繊維が特に好ましい。
【００２１】
工程２において、工程１により本発明の処理剤を付着させた繊維をカード工程に供しウェブを製造する。カード工程の方法としては公知の方法が適用できる。
【００２２】
工程３において、工程２により得られたウェブを水流にて交絡させスパンレース不織布を得る。スパンレースの方法としては公知の方法が適用できる。
【発明の効果】
【００２３】
以上説明した本発明には、スパンレース不織布を製造する際のカード工程においてウェブ均一性に優れ、その後のスパンレース工程において起泡やスカムを充分に抑制することができるという効果がある。
【実施例】
【００２４】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００２５】
試験区分１（スパンレース用繊維処理剤及びその水性液の調製）
・実施例１
パルミチン酸を５％及びポリオキシエチレン（ｎ＝１０）ステアリルエステルを９５％（合計１００％）となるように混合して、スパンレース用繊維処理剤（実施例１）を調製した。このスパンレース用繊維処理剤（実施例１）５０部に水９５０部を加え、７０℃で撹拌して、スパンレース用繊維処理剤（実施例１）の５％水性液を調製した。
【００２６】
・実施例２〜２５及び比較例１〜９
実施例１のスパンレース用繊維処理剤及びその水性液の調製と同様にして、実施例２〜２５及び比較例１〜９のスパンレース用繊維処理剤（実施例２〜２５及び比較例１〜９）を調製し、これらの５％水性液を調製した。以上で調製した各例のスパンレース用繊維処理剤の内容を表１及び表２にまとめて示した。
【００２７】
【表１】
2018071013.tif 000002
【００２８】
【表２】
2018071013.tif 000003
【００２９】
表１及び表２において、
Ａ−１：パルミチン酸
Ａ−２：ステアリン酸
Ａ−３：オレイン酸
Ａ−４：ベヘニン酸
Ａ−５：ひまし油
Ａ−６：硬化ひまし油
Ａ−７：トール油
Ａ−８：やし油
Ａ−９：硬化やし油
Ａ−１０：牛脂
Ｂ−１：ポリオキシエチレン（ｎ＝１０）ステアリルエステル
Ｂ−２：ポリオキシエチレン（ｎ＝５）ステアリルエステル
Ｂ−３：ポリオキシエチレン（ｎ＝１０）パルミチルエステル
Ｂ−４：ポリオキシエチレン（ｎ＝１０）ラウリルエステル
Ｂ−５：ポリオキシエチレン（ｎ＝４０）オレイルエステル
Ｃ−１：ラウリルリン酸エステルのカリウム塩
Ｃ−２：ジオクチルスルホサクシネートのナトリウム塩
Ｃ−３：牛脂硫酸エステルのナトリウム塩
Ｄ−１：２０℃の粘度が３０ｃＳｔの鉱物油（７０℃で液状）
Ｄ−２：２０℃の粘度が８０ｃＳｔの鉱物油（７０℃で液状）
Ｄ−３：パラフィンワックス（７０℃で液状）
Ｄ−４：ポリオキシエチレン（ｎ＝３）ドデシルエーテル
Ｄ−５：ポリオキシエチレン（ｎ＝６）ポリオキシプロピレン（ｍ＝２）ドデシルエーテル
Ｄ−６：ソルビタントリステアレート
Ｄ−７：ソルビタンモノステアレート
Ｄ−８：グリセリンモノオレート
Ｄ−９：ポリオキシエチレン（ｎ＝２０）ソルビタントリステアレート
Ｄ−１０：ポリオキシエチレン（ｎ＝２０）ソルビタンモノステアレート
Ｄ−１１：ポリオキシエチレン（ｎ＝２０）ポリオキシプロピレン（ｍ＝３０）グリコール
【００３０】
試験区分２（ビスコースレーヨン繊維へのスパンレース用繊維処理剤の付着とその評価）
・ビスコースレーヨン繊維へのスパンレース用繊維処理剤の付着
試験区分１で調製したスパンレース用繊維処理剤の５％水性液を更に水で希釈して１％水性エマルジョンとした。各例の水性エマルジョンを、繊度１．６７×１０−４ｇ／ｍ（１．５デニール）で繊維長３８ｍｍのビスコースレーヨン繊維にスプレー給油で付着させ、８０℃の熱風乾燥機で２時間乾燥した後、２５℃×４０％ＲＨの雰囲気下に一夜調潤して、スパンレース用繊維処理剤を付着させた処理済みビスコースレーヨン繊維を得た。
【００３１】
・ウェブ均一性の評価
前記で得た処理済みビスコースレーヨン繊維２０ｇを、２０℃×６５％ＲＨの恒温室内で２４時間調潤した後、ローラーカードに供した。紡出されたカードウェブの均一性を以下の基準で評価し、結果を表３及び表４にまとめて示した。
【００３２】
ウェブ均一性の評価基準
◎：斑が全くなく、優れて均一である。
○：僅かな斑が認められるが、問題にならない。
×：斑が多く認められ、問題である。
【００３３】
・起泡抑制の評価
前記で得た処理済みビスコースレーヨン繊維１５ｇを１５０ｇの水に投入し、２時間後にハンドジューサーを用いて処理綿を絞った。この絞り液１０ｇを２５ｍｌ共栓付きメスシリンダーに入れ、３０秒間強く振った。５分間静置した後、水面から泡の上面までの高さを測り、下記の基準で評価し、結果を表３及び表４にまとめて示した。
【００３４】
起泡抑制の評価基準
◎：泡立ちが３ｍｍ未満。
○：泡立ちが３ｍｍ以上５ｍｍ未満。
×：泡立ちが５ｍｍ以上。
【００３５】
・スカム抑制の評価
スカム抑制の代用評価として、次の硬水安定性評価を実施した。
カルシウムイオン濃度が１０ｐｐｍである硬水を調製し、各例のスパンレース用繊維処理剤１０部に調製した硬水９５０部を加え、７０℃で撹拌して、スパンレース用繊維処理剤の１％水性液（硬水）を調製した。別に、イオン交換水でも同じ濃度の水性液を調製した。水性液調製３日後の双方の水性液の状態について、硬水の場合とイオン交換水の場合とで外観の差の有無を観察し、下記の基準で評価し、結果を表３及び表４にまとめて示した。
【００３６】
スカム抑制の評価基準
◎：硬水とイオン交換水で外観の差が見られない。
○：硬水とイオン交換水で外観に若干の差が見られるが、問題にならない。
×：硬水とイオン交換水で外観に明らかな差が見られる。
【００３７】
【表３】
2018071013.tif 000004
【００３８】
【表４】
2018071013.tif 000005
【００３９】
表１及び表２に対応する表３及び表４の結果からも明らかなように、本発明によれば、スパンレース不織布を製造する際のカード工程においてウェブ均一性に優れ、その後のスパンレース工程おいて起泡やスカムを充分に抑制することができるという効果がある。
【手続補正書】
【提出日】平成29年2月14日(2017.2.14)
【手続補正１】
【補正対象書類名】明細書
【補正対象項目名】全文
【補正方法】変更
【補正の内容】
【発明の詳細な説明】
【技術分野】
【０００１】
本発明は、スパンレース不織布を製造する際のカード工程においてウェブ均一性に優れ、その後のスパンレース工程おいて起泡やスカムを抑制することができるスパンレース用繊維処理剤及びスパンレース不織布の製造方法に関する。
【背景技術】
【０００２】
従来、スパンレース用繊維処理剤として、多価アルコール脂肪酸エステルサルフェート塩、鉱物油、１価アルコール脂肪酸エステル、多価アルコール脂肪酸エステル、ポリオキシアルキレン多価アルコール脂肪酸エステル及びポリアルキレングリコール脂肪酸エステルを含有するものが提案されている（例えば特許文献１参照）。しかし、かかる従来のスパンレース用繊維処理剤には、カード工程におけるウェブ均一性が不充分であり、またその後のスパンレース工程における起泡やスカムの発生を抑制する上でも不充分という問題がある。カード工程におけるウェブ均一性が不充分であったり、またスパンレース工程における起泡やスカムが多いと、優れた品質のスパンレース不織布を得ることができない。
【先行技術文献】
【特許文献】
【０００３】
【特許文献１】特開２０１４−２４０５３０号公報
【発明の概要】
【発明が解決しようとする課題】
【０００４】
本発明が解決しようとする課題は、スパンレース不織布を製造する際のカード工程においてウェブ均一性に優れ、その後のスパンレース工程おいて起泡やスカムを充分に抑制することができるスパンレース用繊維処理剤及びスパンレース不織布の製造方法を提供する処にある。
【課題を解決するための手段】
【０００５】
本発明者らは、前記の課題を解決するべく研究した結果、特定の２成分を含有して成るスパンレース用繊維処理剤が正しく好適であることを見出した。
【０００６】
すなわち本発明は、下記のポリオキシアルキレン誘導体及び下記の機能付与剤を含有することを特徴とするスパンレース用繊維処理剤に係る。また本発明は、かかるスパンレース用繊維処理剤を繊維に付着させることを特徴とするスパンレース不織布の製造方法に係る。
【０００７】
ポリオキシアルキレン誘導体：炭素数１２〜２４の脂肪酸１モルに対しエチレンオキシドを１〜３０モルの割合で付加させたもの
機能付与剤：炭素数１２〜２４の脂肪酸及び／又は下記の油脂
油脂：ひまし油、硬化ひまし油、ごま油、トール油、パーム油、硬化パーム油、パーム核油、やし油、硬化やし油、菜種油、硬化菜種油、豚脂、牛脂及び硬化牛脂から選ばれる少なくとも一つ。
【０００８】
先ず、本発明に係るスパンレース用繊維処理剤（以下、本発明の処理剤という）について説明する。本発明の処理剤は、特定のポリオキシアルキレン誘導体と特定の機能性付与剤を含有して成るものである。
【０００９】
本発明の処理剤に供するポリオキシアルキレン誘導体は、ポリオキシエチレン（オキシエチレン単位の数５、以下ｎ＝５とする）ラウリルエステル、ポリオキシエチレン（ｎ＝１０）ラウリルエステル、ポリオキシエチレン（ｎ＝１５）ラウリルエステル、ポリオキシエチレン（ｎ＝５）パルミチルエステル、ポリオキシエチレン（ｎ＝１０）パルミチルエステル、ポリオキシエチレン（ｎ＝１５）パルミチルエステル、ポリオキシエチレン（ｎ＝５）ステアリルエステル、ポリオキシエチレン（ｎ＝１０）ステアリルエステル、ポリオキシエチレン（ｎ＝１５）ステアリルエステル、ポリオキシエチレン（ｎ＝５）オレイルエステル、ポリオキシエチレン（ｎ＝１０）オレイルエステル、ポリオキシエチレン（ｎ＝１５）オレイルエステル、ポリオキシエチレン（ｎ＝５）ベヘニルエステル、ポリオキシエチレン（ｎ＝１０）ベヘニルエステル、ポリオキシエチレン（ｎ＝１５）ベヘニルエステル等の炭素数１２〜２４の脂肪酸１モルに対しエチレンオキシドを１〜３０モルの割合で付加させたものである。
【００１０】
本発明の処理剤に供する機能付与剤は、脂肪酸及び／又は油脂である。脂肪酸は、ラウリン酸、パルミチン酸、ステアリン酸、オレイン酸、ベヘニン酸等の炭素数１２〜２４の脂肪酸であり、また油脂は、ひまし油、硬化ひまし油、ごま油、トール油、パーム油、硬化パーム油、パーム核油、やし油、硬化やし油、菜種油、硬化菜種油、豚脂、牛脂及び硬化牛脂から選ばれるものである。これらは一つ又は二つ以上を用いることができる。
【００１１】
本発明の処理剤において、ポリオキシアルキレン誘導体と機能付与剤との含有割合に特に制限はないが、ポリオキシアルキレン誘導体を７０〜９９．９質量％、機能付与剤を０．１〜３０質量％（合計１００質量％）の割合で含有して成るものが好ましく、ポリオキシアルキレン誘導体を８５〜９９質量％、機能付与剤を１〜１５質量％（合計１００質量％）の割合で含有して成るものがより好ましい。
【００１２】
本発明の処理剤は、更にイオン性化合物を含有することができる。イオン性化合物は、ポリオキシアルキレン誘導体及び機能付与剤の合計量１００質量部に対し、１５質量部以下の割合で含有するものとする。
【００１３】
具体的にイオン性化合物としては、１）ブチルリン酸エステルのカリウム塩、ラウリルリン酸エステルのカリウム塩、セチルリン酸エステルのカリウム塩、オレイルリン酸エステルのナトリウム塩、ベヘニルリン酸エステルのカリウム塩、オクチルリン酸エステルのジエタノールアミン塩等のリン酸エステル塩、２）ラウリルスルホン酸ナトリウム塩、ラウリルスルホン酸カリウム塩、ジオクチルスルホコハク酸ナトリウム塩、ジオクチルスルホコハク酸カリウム塩、オクチルスルホン酸ナトリウム塩、オクチルスルホン酸カリウム塩、ドデシルベンゼンスルホン酸ナトリウム塩、ドデシルベンゼンスルホン酸カリウム塩、ドデシルベンゼンスルホン酸のジエタノールアミン塩等のスルホン酸エステル塩、３）ひまし油の硫酸エステルのナトリウム塩、ごま油の硫酸エステルのナトリウム塩、なたね油の硫酸エステルのナトリウム塩、パーム油の硫酸エステルのナトリウム塩、豚脂の硫酸エステルのナトリウム塩、牛脂の硫酸エステルのナトリウム塩、鯨油の硫酸エステルのナトリウム塩、ひまし油の硫酸エステルのジエタノールアミン塩等の天然油脂の硫酸エステル塩、ひまし油脂肪酸の硫酸エステルのナトリウム塩、ごま油脂肪酸の硫酸エステルのナトリウム塩、なたね油脂肪酸の硫酸エステルのナトリウム塩、パーム油脂肪酸の硫酸エステルのナトリウム塩、豚脂脂肪酸の硫酸エステルのナトリウム塩、牛脂脂肪酸の硫酸エステルのナトリウム塩、鯨油脂肪酸の硫酸エステルのナトリウム塩、ひまし油脂肪酸の硫酸エステルのジエタノールアミン塩等の油脂由来脂肪酸の硫酸エステル塩、ラウリルエーテルの硫酸エステルのナトリウム塩、ポリオキシエチレン（ｎ＝３）ラウリルエーテルの硫酸エステルのナトリウム塩、ポリオキシエチレン（ｎ＝３）ポリオキシプロピレン（オキシプロピレン単位の数３、以下ｍ＝３とする）ラウリルエーテルの硫酸エステルのナトリウム塩、ポリオキシエチレン（ｎ＝５）オレイルエーテルの硫酸エステルのナトリウム塩、ポリオキシエチレン（ｎ＝５）ラウリルエーテルの硫酸エステルのジエタノールアミン塩、ポリオキシエチレン（ｎ＝３）ポリオキシプロピレン（ｍ＝３）ラウリルエーテルの硫酸エステルのジエタノールアミン塩等の脂肪族アルコールにエチレンオキシド及び／又はプロピレンオキシドを付加したものの硫酸エステル塩（付加されるエチレンオキシド、プロピレンオキシドの付加の順序には特に制限はなく、また付加形態もブロック付加、ランダム付加及びブロック付加とランダム付加の組み合わせのいずれでもよい）、４）ジオクチルジメチルアンモニウムクロライド、ジデシルジメチルアンモニウムクロライド、ジラウリルジメチルアンモニウムクロライド、ジステアリルジメチルアンモニウムクロライド、ジ椰子アルキルジメチルアンモニウムクロライド、ジ硬化牛脂アルキルジメチルアンモニウムクロライド、ベヘニルトリメチルアンモニウムクロライド、ジラウリルジメチルアンモニウムメトサルフェート、ジラウリルメチルエチルアンモニウムエトサルフェート、ジステアリルジメチルアンモニウムメトサルフェート、ジ（オレイロキシエチル）ヒドロキシエチルメチルアンモニウムメトサルフェート、ジ（ステアリン酸アミドエチル）ヒドロキシエチルメチルアンモニウムメトサルフェート等の４級アンモニウム塩が挙げられる。
【００１４】
なかでもイオン性化合物としては、１）ブチルリン酸エステルのカリウム塩、ラウリルリン酸エステルのカリウム塩、セチルリン酸エステルのカリウム塩、オレイルリン酸エステルのナトリウム塩、ベヘニルリン酸エステルのカリウム塩等のリン酸エステルのアルカリ金属塩、２）ラウリルスルホン酸ナトリウム塩、ラウリルスルホン酸カリウム塩、ジオクチルスルホコハク酸ナトリウム塩、ジオクチルスルホコハク酸カリウム塩、オクチルスルホン酸ナトリウム塩、オクチルスルホン酸カリウム塩、ドデシルベンゼンスルホン酸ナトリウム塩、ドデシルベンゼンスルホン酸カリウム塩等のスルホン酸エステルのアルカリ金属塩、３）ひまし油の硫酸エステルのナトリウム塩、ごま油の硫酸エステルのナトリウム塩、なたね油の硫酸エステルのナトリウム塩、パーム油の硫酸エステルのナトリウム塩、豚脂の硫酸エステルのナトリウム塩、牛脂の硫酸エステルのナトリウム塩、鯨油の硫酸エステルのナトリウム塩等の天然油脂の硫酸エステルのアルカリ金属塩、ひまし油脂肪酸の硫酸エステルのナトリウム塩、ごま油脂肪酸の硫酸エステルのナトリウム塩、なたね油脂肪酸の硫酸エステルのナトリウム塩、パーム油脂肪酸の硫酸エステルのナトリウム塩、豚脂脂肪酸の硫酸エステルのナトリウム塩、牛脂脂肪酸の硫酸エステルのナトリウム塩、鯨油脂肪酸の硫酸エステルのナトリウム塩等の油脂由来脂肪酸の硫酸エステルのアルカリ金属塩、ラウリルエーテルの硫酸エステルのナトリウム塩、ポリオキシエチレン（ｎ＝３）ラウリルエーテルの硫酸エステルのナトリウム塩、ポリオキシエチレン（ｎ＝３）ポリオキシプロピレン（ｍ＝３）ラウリルエーテルの硫酸エステルのナトリウム塩、ポリオキシエチレン（ｎ＝５）オレイルエーテルの硫酸エステルのナトリウム塩等の炭素数８〜２４の脂肪族アルコールにエチレンオキシド及び／又はプロピレンオキシドを合計で１〜２０モル付加したものの硫酸エステルのアルカリ金属塩が好ましい。
【００１５】
更になかでもイオン性化合物としては、１）ラウリルリン酸エステルのカリウム塩、セチルリン酸エステルのカリウム塩、オレイルリン酸エステルのナトリウム塩、ベヘニルリン酸エステルのカリウム塩等の炭素数８〜２４の脂肪族アルコールのリン酸エステルのアルカリ金属塩、２）ラウリルスルホン酸ナトリウム塩、ラウリルスルホン酸カリウム塩、ジオクチルスルホコハク酸ナトリウム塩、ジオクチルスルホコハク酸カリウム塩、オクチルスルホン酸ナトリウム塩、オクチルスルホン酸カリウム塩、ドデシルベンゼンスルホン酸ナトリウム塩、ドデシルベンゼンスルホン酸カリウム塩等のスルホン酸エステルのアルカリ金属塩、３）ひまし油の硫酸エステルのナトリウム塩、ごま油の硫酸エステルのナトリウム塩、なたね油の硫酸エステルのナトリウム塩、パーム油の硫酸エステルのナトリウム塩、豚脂の硫酸エステルのナトリウム塩、牛脂の硫酸エステルのナトリウム塩、鯨油の硫酸エステルのナトリウム塩等の天然油脂の硫酸エステルのアルカリ金属塩が特に好ましい。これらは一つ又は二つ以上を用いることができる。
【００１６】
本発明の処理剤は、本発明の効果を損なわない範囲内において、更にまた他の機能付与剤、例えば鉱物油やワックス類等を含有することができるが、かかる他の機能付与剤は、前記したポリオキシアルキレン誘導体及び機能付与剤の合計量１００質量部に対し、２０質量部以下の割合で含有するものとする。
【００１７】
次に、本発明に係るスパンレース不織布の製造方法（以下、本発明の製造方法という）について説明する。本発明の製造方法は、下記の工程１、工程２及び工程３を経ることを特徴とするスパンレース不織布の製造方法である。
【００１８】
工程１：本発明の処理剤を、繊維に付着させる工程。
工程２：工程１により得られた繊維をカード工程に供し、ウェブを製造する工程。
工程３：工程２により得られたウェブを水流にて交絡させ、スパンレース不織布を得る工程。
【００１９】
工程１において、本発明の処理剤を繊維に付着させる割合に特に制限はないが、本発明の処理剤を繊維に対し０．０５〜１．０質量％の割合となるよう付着させることが好ましい。また本発明の処理剤を付着させる方法としては公知の方法が適用できる。これには例えば、ローラータッチ法、スプレー法、シャワー法、浸漬法等が挙げられる。付着させる工程としては、精錬工程の後、紡績工程等が挙げられる。
【００２０】
繊維種としては、木綿繊維、晒し処理された木綿繊維等の天然繊維、ビスコースレーヨン繊維、強力レーヨン繊維、高強力レーヨン繊維、高湿潤弾性レーヨン繊維、溶剤紡糸レーヨン繊維、ポリノジック繊維、キュプラ繊維、アセテート繊維等の再生繊維、ポリオレフィン繊維、ポリエステル繊維、ポリアミド繊維、アクリル繊維、ポリ塩化ビニル繊維、2種類以上の熱可塑性樹脂からなる複合繊維等の合成繊維が挙げられるが、なかでもビスコースレーヨン繊維、強力レーヨン繊維、高強力レーヨン繊維、高湿潤弾性レーヨン繊維、溶剤紡糸レーヨン繊維等が好ましく、ビスコースレーヨン繊維が特に好ましい。
【００２１】
工程２において、工程１により本発明の処理剤を付着させた繊維をカード工程に供しウェブを製造する。カード工程の方法としては公知の方法が適用できる。
【００２２】
工程３において、工程２により得られたウェブを水流にて交絡させスパンレース不織布を得る。スパンレースの方法としては公知の方法が適用できる。
【発明の効果】
【００２３】
以上説明した本発明には、スパンレース不織布を製造する際のカード工程においてウェブ均一性に優れ、その後のスパンレース工程において起泡やスカムを充分に抑制することができるという効果がある。
【実施例】
【００２４】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００２５】
試験区分１（スパンレース用繊維処理剤及びその水性液の調製）
・実施例１
パルミチン酸を５％及びポリオキシエチレン（ｎ＝１０）ステアリルエステルを９５％（合計１００％）となるように混合して、スパンレース用繊維処理剤（実施例１）を調製した。このスパンレース用繊維処理剤（実施例１）５０部に水９５０部を加え、７０℃で撹拌して、スパンレース用繊維処理剤（実施例１）の５％水性液を調製した。
【００２６】
・実施例２〜２５及び比較例１〜９
実施例１のスパンレース用繊維処理剤及びその水性液の調製と同様にして、実施例２〜２５及び比較例１〜９のスパンレース用繊維処理剤（実施例２〜２５及び比較例１〜９）を調製し、これらの５％水性液を調製した。以上で調製した各例のスパンレース用繊維処理剤の内容を表１及び表２にまとめて示した。
【００２７】
【表１】
2018071013.tif 000006
【００２８】
【表２】
2018071013.tif 000007
【００２９】
表１及び表２において、
Ａ−１：パルミチン酸
Ａ−２：ステアリン酸
Ａ−３：オレイン酸
Ａ−４：ベヘニン酸
Ａ−５：ひまし油
Ａ−６：硬化ひまし油
Ａ−７：トール油
Ａ−８：やし油
Ａ−９：硬化やし油
Ａ−１０：牛脂
Ｂ−１：ポリオキシエチレン（ｎ＝１０）ステアリルエステル
Ｂ−２：ポリオキシエチレン（ｎ＝５）ステアリルエステル
Ｂ−３：ポリオキシエチレン（ｎ＝１０）パルミチルエステル
Ｂ−４：ポリオキシエチレン（ｎ＝１０）ラウリルエステル
Ｂ−５：ポリオキシエチレン（ｎ＝４０）オレイルエステル
Ｃ−１：ラウリルリン酸エステルのカリウム塩
Ｃ−２：ジオクチルスルホサクシネートのナトリウム塩
Ｃ−３：牛脂硫酸エステルのナトリウム塩
Ｄ−１：２０℃の粘度が３０ｃＳｔの鉱物油（７０℃で液状）
Ｄ−２：２０℃の粘度が８０ｃＳｔの鉱物油（７０℃で液状）
Ｄ−３：パラフィンワックス（７０℃で液状）
Ｄ−４：ポリオキシエチレン（ｎ＝３）ドデシルエーテル
Ｄ−５：ポリオキシエチレン（ｎ＝６）ポリオキシプロピレン（ｍ＝２）ドデシルエーテル
Ｄ−６：ソルビタントリステアレート
Ｄ−７：ソルビタンモノステアレート
Ｄ−８：グリセリンモノオレート
Ｄ−９：ポリオキシエチレン（ｎ＝２０）ソルビタントリステアレート
Ｄ−１０：ポリオキシエチレン（ｎ＝２０）ソルビタンモノステアレート
Ｄ−１１：ポリオキシエチレン（ｎ＝２０）ポリオキシプロピレン（ｍ＝３０）グリコール
【００３０】
試験区分２（ビスコースレーヨン繊維へのスパンレース用繊維処理剤の付着とその評価）
・ビスコースレーヨン繊維へのスパンレース用繊維処理剤の付着
試験区分１で調製したスパンレース用繊維処理剤の５％水性液を更に水で希釈して１％水性エマルジョンとした。各例の水性エマルジョンを、繊度１．６７×１０−４ｇ／ｍ（１．５デニール）で繊維長３８ｍｍのビスコースレーヨン繊維にスプレー給油で付着させ、８０℃の熱風乾燥機で２時間乾燥した後、２５℃×４０％ＲＨの雰囲気下に一夜調潤して、スパンレース用繊維処理剤を付着させた処理済みビスコースレーヨン繊維を得た。
【００３１】
・ウェブ均一性の評価
前記で得た処理済みビスコースレーヨン繊維２０ｇを、２０℃×６５％ＲＨの恒温室内で２４時間調潤した後、ローラーカードに供した。紡出されたカードウェブの均一性を以下の基準で評価し、結果を表３及び表４にまとめて示した。
【００３２】
ウェブ均一性の評価基準
◎：斑が全くなく、優れて均一である。
○：僅かな斑が認められるが、問題にならない。
×：斑が多く認められ、問題である。
【００３３】
・起泡抑制の評価
前記で得た処理済みビスコースレーヨン繊維１５ｇを１５０ｇの水に投入し、２時間後にハンドジューサーを用いて処理綿を絞った。この絞り液１０ｇを２５ｍｌ共栓付きメスシリンダーに入れ、３０秒間強く振った。５分間静置した後、水面から泡の上面までの高さを測り、下記の基準で評価し、結果を表３及び表４にまとめて示した。
【００３４】
起泡抑制の評価基準
◎：泡立ちが３ｍｍ未満。
○：泡立ちが３ｍｍ以上５ｍｍ未満。
×：泡立ちが５ｍｍ以上。
【００３５】
・スカム抑制の評価
スカム抑制の代用評価として、次の硬水安定性評価を実施した。
カルシウムイオン濃度が１０ｐｐｍである硬水を調製し、各例のスパンレース用繊維処理剤１０部に調製した硬水９５０部を加え、７０℃で撹拌して、スパンレース用繊維処理剤の１％水性液（硬水）を調製した。別に、イオン交換水でも同じ濃度の水性液を調製した。水性液調製３日後の双方の水性液の状態について、硬水の場合とイオン交換水の場合とで外観の差の有無を観察し、下記の基準で評価し、結果を表３及び表４にまとめて示した。
【００３６】
スカム抑制の評価基準
◎：硬水とイオン交換水で外観の差が見られない。
○：硬水とイオン交換水で外観に若干の差が見られるが、問題にならない。
×：硬水とイオン交換水で外観に明らかな差が見られる。
【００３７】
【表３】
2018071013.tif 000008
【００３８】
【表４】
2018071013.tif 000009
【００３９】
表１及び表２に対応する表３及び表４の結果からも明らかなように、本発明によれば、スパンレース不織布を製造する際のカード工程においてウェブ均一性に優れ、その後のスパンレース工程おいて起泡やスカムを充分に抑制することができるという効果がある。
【手続補正２】
【補正対象書類名】特許請求の範囲
【補正対象項目名】全文
【補正方法】変更
【補正の内容】
【特許請求の範囲】
【請求項１】
下記のポリオキシアルキレン誘導体及び下記の機能付与剤を含有して成ることを特徴とするスパンレース用繊維処理剤。
ポリオキシアルキレン誘導体：炭素数１２〜２４の脂肪酸１モルに対しエチレンオキシドを１〜３０モルの割合で付加させたもの
機能付与剤：炭素数１２〜２４の脂肪酸及び／又は下記の油脂
油脂：ひまし油、硬化ひまし油、ごま油、トール油、パーム油、硬化パーム油、パーム核油、やし油、硬化やし油、菜種油、硬化菜種油、豚脂、牛脂及び硬化牛脂から選ばれる少なくとも一つ。
【請求項２】
ポリオキシアルキレン誘導体を７０〜９９．９質量％及び機能付与剤を０．１〜３０質量％（合計１００質量％）の割合で含有して成る請求項１記載のスパンレース用繊維処理剤。
【請求項３】
ポリオキシアルキレン誘導体を８５〜９９質量％及び機能付与剤を１〜１５質量％（合計１００質量％）の割合で含有して成る請求項１記載のスパンレース用繊維処理剤。
【請求項４】
ポリオキシアルキレン誘導体及び機能付与剤の合計量１００質量部に対し、イオン性化合物を１５質量部以下の割合で含有して成る請求項１〜３のいずれか一つの項記載のスパンレース用繊維処理剤。
【請求項５】
イオン性化合物が、リン酸エステルのアルカリ金属塩、スルホン酸エステルのアルカリ金属塩及び硫酸エステルのアルカリ金属塩等から選ばれる少なくとも一つである請求項４記載のスパンレース用繊維処理剤。
【請求項６】
繊維が、ビスコースレーヨンである請求項１〜５のいずれか一つの項記載のスパンレース用繊維処理剤。
【請求項７】
下記の工程１〜３を経ることを特徴とするスパンレース不織布の製造方法。
工程１：請求項１〜５のいずれか一つの項記載のスパンレース用繊維処理剤を、繊維に付着させる工程。
工程２：工程１により得られた繊維をカード工程に供し、ウェブを製造する工程。
工程３：工程２により得られたウェブを水流にて交絡させ、スパンレース不織布を得る工程。